(57)【特許請求の範囲】
【請求項１】
集電体に、ケイ素（Ｓｉ）を構成元素として含む活物質層が設けられた負極であって、
前記活物質層には負極リードが接合されており、
この負極リードは、前記活物質層との接合領域の少なくとも一部が、銅（Ｃｕ）または銅を含む合金により構成されていると共に、前記活物質層と界面の少なくとも一部において合金化している
負極。
【請求項２】
前記負極リードは、銅または銅を含む合金よりなる請求項１記載の負極。
【請求項３】
前記負極リードは、基材と、この基材の少なくとも一部に設けられた銅または銅を含む合金よりなる被覆層とを有する請求項１記載の負極。
【請求項４】
前記活物質層は、気相法により形成された請求項１記載の負極。
【請求項５】
前記活物質層は、前記集電体と界面の少なくとも一部において合金化している請求項１記載の負極。
【請求項６】
集電体に、ケイ素（Ｓｉ）を構成元素として含む活物質層が設けられた負極であって、
前記活物質層には、銅（Ｃｕ）または銅を含む合金よりなる接合材を介して、負極リードが接合されている
負極。
【請求項７】
前記接合材は、前記活物質層と少なくとも一部において合金化している請求項６記載の負極。
【請求項８】
前記活物質層は、気相法により形成された請求項６記載の負極。
【請求項９】
前記活物質層は、前記集電体と界面の少なくとも一部において合金化している請求項６記載の負極。
【請求項１０】
集電体に、ケイ素（Ｓｉ）を構成元素として含む活物質層が設けられた負極の製造方法であって、
前記活物質層に対して、前記活物質層との接合領域の少なくとも一部が銅（Ｃｕ）または銅を含む合金よりなる負極リードを接合する工程を含む負極の製造方法。
【請求項１１】
前記負極リードを抵抗溶接により接合する請求項１０記載の負極の製造方法。
【請求項１２】
集電体に、ケイ素（Ｓｉ）を構成元素として含む活物質層が設けられた負極の製造方法であって、
前記活物質層に対して、銅（Ｃｕ）または銅を含む合金よりなる接合材を介して、負極リードを接合する工程を含む負極の製造方法。
【請求項１３】
前記負極リードを抵抗溶接により接合する請求項１２記載の負極の製
造方法。
【請求項１４】
正極および負極と共に電解質を備えた電池であって、
前記負極は、集電体に、ケイ素（Ｓｉ）を構成元素として含む活物質層が設けられ、
前記活物質層には負極リードが接合されており、
この負極リードは、前記活物質層との接合領域の少なくとも一部が、銅（Ｃｕ）または銅を含む合金により構成されていると共に、前記活物質層と界面の少なくとも一部において合金化している
電池。
【請求項１５】
前記負極リードは、銅または銅を含む合金よりなる請求項１４記載の電池。
【請求項１６】
前記負極リードは、基材と、この基材の少なくとも一部に設けられた銅または銅を含む合金よりなる被覆層とを有する請求項１４記載の電池。
【請求項１７】
正極および負極と共に電解質を備えた電池であって、
前記負極は、集電体に、ケイ素（Ｓｉ）を構成元素として含む活物質層が設けられ、
前記活物質層には、銅（Ｃｕ）または銅を含む合金よりなる接合材を介して、負極リードが接合されている
電池。
【発明の詳細な説明】
【技術分野】
【０００１】
本発明は、ケイ素（Ｓｉ）を構成元素として含む活物質層が設けられた負極およびその製造方法、並びにそれを備えた電池に係り、特に、活物質層を気相法により形成する場合に好適な負極およびその製造方法、並びにそれを備えた電池に関する。
【背景技術】
【０００２】
近年、モバイル機器の高性能化および多機能化に伴い、それらの電源である二次電池の高容量化が要求されている。この要求に応える二次電池としてはリチウムイオン二次電池があるが、現在実用化されているものは負極に黒鉛を用いているので、電池容量は飽和状態にあり、大幅な高容量化は難しい。そこで、負極にケイ素などを用いることが検討されており、最近では、気相法などにより集電体に活物質層を形成することも報告されている。ケイ素などは充放電に伴う膨張収縮が大きいので、微粉化によるサイクル特性の低下が問題であったが、気相法などによれば、微細化を抑制することができると共に、集電体と活物質層とを一体化することができるので負極における電子伝導性が極めて良好となり、容量的にもサイクル寿命的にも高性能化が期待されている。
【０００３】
一般に、電池では、電池内の電気化学反応により生じた電子を集電体およびリードを介して外部に取り出す必要がある。従来では、溶接性を良くするため、集電体の一部に活物質層を形成しない露出部分を残しておき、その露出部分に負極リードを超音波溶接などにより取付けるようにしている。気相法により負極の活物質層を形成する場合については、例えば、シャッターやマスクなどを用いて集電体に所定のパターンで活物質層を形成することが提案されている（例えば、特許文献１参照。）。
【特許文献１】特開２００３−１６２９９９号公報
【発明の開示】
【発明が解決しようとする課題】
【０００４】
しかしながら、シャッター機構によるパターン成膜は装置構成の複雑化を招き、生産性低下の原因にもなってしまっていた。また、マスク等を用いる場合においても、多量の材料を成膜する際にはマスクに多量の付着物が生じてしまい、電池電極製造において実用的とはいえなかった。
【０００５】
一方、気相法により集電体の全面に活物質層を形成し、活物質層にニッケル（Ｎｉ）よりなる負極リードを溶接した場合、活物質層と負極リードとの密着性が低下したり、電気抵抗が上昇してしまっていた。そのため、電池電圧の低下やばらつき、電池容量の低下やばらつき、サイクル特性の劣化などの問題が生じていた。
【０００６】
本発明はかかる問題点に鑑みてなされたもので、その目的は、活物質層と負極リードとの密着性を高め、電気抵抗の上昇を抑えることができる負極およびその製造方法、並びにそれを備えた電池を提供することにある。
【課題を解決するための手段】
【０００７】
本発明による第１の負極は、集電体に、ケイ素を構成元素として含む活物質層が設けられたものであって、活物質層には負極リードが接合されており、この負極リードは、活物質層との接合領域の少なくとも一部が、銅（Ｃｕ）または銅を含む合金により構成されていると共に、活物質層と界面の少なくとも一部において合金化しているものである。
【０００８】
本発明による第２の負極は、集電体に、ケイ素を構成元素として含む活物質層が設けられたものであって、活物質層には、銅または銅を含む合金よりなる接合材を介して、負極リードが接合されているものである。
【０００９】
本発明による第１の負極の製造方法は、集電体に、ケイ素を構成元素として含む活物質層が設けられた負極を製造するものであって、活物質層に対して、活物質層との接合領域の少なくとも一部が銅または銅を含む合金よりなる負極リードを接合する工程を含むようにしたものである。
【００１０】
本発明による第２の負極の製造方法は、集電体に、ケイ素を構成元素として含む活物質層が設けられた負極を製造するものであって、活物質層に対して、銅または銅を含む合金よりなる接合材を介して、負極リードを接合する工程を含むようにしたものである。
【００１１】
本発明による第１の電池は、正極および負極と共に電解質を備えたものであって、負極は、集電体に、ケイ素を構成元素として含む活物質層が設けられ、活物質層には負極リードが接合されており、この負極リードは、活物質層との接合領域の少なくとも一部が、銅（Ｃｕ）または銅を含む合金により構成されていると共に、活物質層と界面の少なくとも一部において合金化しているものである。
【００１２】
本発明による第２の電池は、正極および負極と共に電解質を備えたものであって、負極は、集電体に、ケイ素を構成元素として含む活物質層が設けられ、活物質層には、銅または銅を含む合金よりなる接合材を介して、負極リードが接合されているものである。
【発明の効果】
【００１３】
本発明の第１の負極によれば、負極リードの活物質との接合領域の少なくとも一部を、銅または銅を含む合金により構成すると共に、活物質層と界面の少なくとも一部において合金化させるようにしたので、また、本発明の第２の負極によれば、活物質層に、銅または銅を含む合金よりなる接合材を介して、負極リードを接合するようにしたので、負極リードと活物質層との密着性を高めることができ、負極リードを活物質層に接合しても電気抵抗の上昇を抑えることができる。よって、この負極を用いて本発明の第１の電池または本発明の第２の電池を構成することにより、電池電圧の低下やばらつき、または電池容量の低下やばらつきを低減し、サイクル特性の劣化を抑えることができる。
【００１４】
本発明の第１の負極の製造方法によれば、活物質層に対して、活物質層との接合領域の少なくとも一部が銅または銅を含む合金よりなる負極リードを接合するようにしたので、また、本発明の第２の負極の製造方法によれば、活物質層に対して、銅または銅を含む合金よりなる接合材を介して、負極リードを接合するようにしたので、本発明の第１の負極または第２の負極を容易に製造することができる。
【発明を実施するための最良の形態】
【００１５】
以下、本発明の実施の形態について、図面を参照して詳細に説明する。
【００１６】
（第１の実施の形態）
図１は、本発明の第１の実施の形態に係る二次電池の構成を表すものであり、図２は、図１に示した電極巻回体のＩＩ−ＩＩ線に沿った断面構造を表すものである。この二次電池は、例えば、リチウムイオン二次電池であり、偏平状の電極巻回体１０をフィルム状の外装部材２１の内部に収容した構成を有している。
【００１７】
電極巻回体１０は、正極１１と負極１２とをセパレータ１３および電解質層１４を介して積層し、巻回したものであり、最外周部は保護テープ１５により保護されている。
【００１８】
正極１１は、集電体１１Ａに活物質層１１Ｂが設けられた構成を有している。集電体１１Ａは、例えば、アルミニウム，ニッケルあるいはステンレスなどにより構成されている。
【００１９】
活物質層１１Ｂは、例えば、正極活物質としてリチウム（Ｌｉ）を吸蔵および放出することが可能な正極材料のいずれか１種または２種以上を含んでおり、必要に応じて炭素材料などの導電材およびポリフッ化ビニリデンなどのバインダーを含んでいてもよい。リチウムを吸蔵および放出することが可能な正極材料としては、例えば、一般式Ｌｉx ＭＩＯ2 で表されるリチウム含有金属複合酸化物が好ましい。リチウム含有金属複合酸化物は、高電圧を発生可能であると共に、高密度であるため、二次電池の更なる高容量化を図ることができるからである。なお、ＭＩは１種類以上の遷移金属であり、例えばコバルトおよびニッケルのうちの少なくとも一方が好ましい。ｘは電池の充放電状態によって異なり、通常０．０５≦ｘ≦１．１０の範囲内の値である。このようなリチウム含有金属複合酸化物の具体例としては、ＬｉＣｏＯ2 あるいはＬｉＮｉＯ2 などが挙げられる。
【００２０】
正極１１には、巻回中心側の端部に、正極リード１１Ｃが取り付けられている。正極リード１１Ｃは、例えばアルミニウム（Ａｌ）により構成されており、外装部材２１の内部から外部に向かい導出されている。
【００２１】
負極１２は、集電体１２Ａに、ケイ素を構成元素として含む活物質層１２Ｂが設けられた構成を有している。ケイ素はリチウムを吸蔵および放出する能力が大きく、高いエネルギー密度を得ることができるからである。ケイ素は、単体で含まれていてもよく、合金で含まれていてもよく、化合物で含まれていてもよい。この負極１２は、活物質層１２Ｂの側が正極１１の活物質層１１Ｂと対向するように配置されている。
【００２２】
集電体１２Ａは、リチウムと金属間化合物を形成しない金属元素を含む金属材料により構成されていることが好ましい。リチウムと金属間化合物を形成すると、充放電に伴い膨張および収縮し、構造破壊が起こって、集電性が低下する他、活物質層１２Ｂを支える能力が小さくなるからである。なお、本明細書において金属材料には、金属元素の単体だけでなく、２種以上の金属元素あるいは１種以上の金属元素と１種以上の半金属元素とからなる合金も含める。リチウムと金属間化合物を形成しない金属元素としては、例えば、銅，ニッケル（Ｎｉ），チタン（Ｔｉ），鉄（Ｆｅ）あるいはクロム（Ｃｒ）が挙げられる。
【００２３】
また、集電体１２Ａは、活物質層１２Ｂと合金化することが可能な金属元素を含む方がより好ましい場合もある。合金化により集電体１２Ａと活物質層１２Ｂとの密着性をより向上させることができるからである。リチウムと金属間化合物を形成せず、活物質層１２Ｂと合金化する金属元素、すなわちケイ素と合金化する金属元素としては、銅，ニッケルあるいは鉄が挙げられる。
【００２４】
集電体１２Ａは、単層により構成してもよいが、複数層により構成してもよい。その場合、活物質層１２Ｂと接する層を活物質層１２Ｂと合金化しやすい金属材料により構成し、他の層を他の金属材料により構成するようにしてもよい。
【００２５】
更に、集電体１２Ａは、表面が粗化されていることが好ましい。
【００２６】
活物質層１２Ｂは、例えば、気相法により形成されたものであることが好ましい。充放電に伴う活物質層１２Ｂの膨張・収縮による破壊を抑制することができると共に、集電体１２Ａと活物質層１２Ｂとを一体化することができ、活物質層１２Ｂにおける電子伝導性を向上させることができるからである。
【００２７】
活物質層１２Ｂは、また、集電体１２Ａとの界面の少なくとも一部において集電体１２Ａと合金化していることが好ましい。具体的には、界面において集電体１２Ａの構成元素が活物質層１２Ｂに、または活物質層１２Ｂの構成元素が集電体１２Ａに、またはそれらが互いに拡散していることが好ましい。密着性を向上させることができ、活物質層１２Ｂが膨張収縮により集電体１２Ａから脱落してしまうことを抑制することができるからである。なお、本願では、上述した元素の拡散も合金化の一形態に含める。
【００２８】
負極１２には、例えばの巻回中心側の端部に、負極リード１２Ｃが設けられている。負極リード１２Ｃは、外装部材２１の内部から外部に向かい例えば正極リード１１Ｃと同一方向に導出されている。
【００２９】
負極リード１２Ｃは、活物質層１２Ｂに接合され、活物質層１２Ｂとの接合領域１２Ｄの少なくとも一部が銅または銅を含む合金により構成されている。これにより、この負極１２では、負極リード１２Ｃと活物質層１２Ｂとの密着性を高め、電気抵抗の上昇を抑えることができるようになっている。負極リード１２Ｃは、活物質層１２Ｂと界面の一部において合金化していることが好ましい。密着性をより向上させることができるからである。
【００３０】
負極リード１２Ｃは、例えば図３に示したように、銅または銅を含む合金により構成してもよく、また、例えば図４に示したように、基材１２Ｅに、銅または銅を含む合金よりなる被覆層１２Ｆが設けられていてもよい。基材１２Ｅの構成材料としては、ニッケル，ニッケルを含む合金，鉄または鉄を含む合金が挙げられる。なお、被覆層１２Ｆは、基材１２Ｅの表面全体に設けられている必要はなく、接合領域１２Ｄの少なくとも一部に設けられていればよい。
【００３１】
図２に示したセパレータ１３は、正極１１と負極１２とを隔離し、両極の接触による電流の短絡を防止しつつ、リチウムイオンを通過させるものである。このセパレータ１３は、例えば、ポリエチレンやポリプロピレンにより構成されている。
【００３２】
図２に示した電解質層１４は、高分子化合物よりなる保持体に電解液を保持させたいわゆるゲル状の電解質により構成されている。ゲル状の電解質は高いイオン伝導率を得ることができると共に、電池の漏液を防止することができるので好ましい。高分子材料としては、例えばポリフッ化ビニリデンが挙げられる。
【００３３】
電解液は、例えば、溶媒と、この溶媒に溶解された電解質塩とを含んでおり、必要に応じて添加剤を含んでいてもよい。溶媒としては、例えば、炭酸エチレン，炭酸プロピレン，炭酸ジメチル，炭酸ジエチルあるいは炭酸エチルメチルなどの非水溶媒が挙げられる。溶媒はいずれか１種を単独で用いてもよいが、２種以上を混合して用いてもよい。
【００３４】
電解質塩としては、例えば、ＬｉＰＦ6 ，ＬｉＣＦ3 ＳＯ3 あるいはＬｉＣｌＯ4 などのリチウム塩が挙げられる。電解質塩は、いずれか１種を単独で用いてもよいが、２種以上を混合して用いてもよい。
【００３５】
図１に示した外装部材２１は、例えば、ナイロンフィルム，アルミニウム箔およびポリエチレンフィルムをこの順に貼り合わせた矩形状のアルミラミネートフィルムにより構成されている。外装部材２１は、例えば、ポリエチレンフィルム側と電極巻回体１０とが対向するように配設されており、各外縁部が融着あるいは接着剤により互いに密着されている。
【００３６】
外装部材２１と正極リード１１Ｃおよび負極リード１２Ｃとの間には、正極リード１１Ｃおよび負極リード１２Ｃと、外装部材２１の内側との密着性を向上させ、外気の侵入を防止するための密着フィルム２２が挿入されている。密着フィルム２２は、正極リード１１Ｃおよび負極リード１２Ｃに対して密着性を有する材料、例えば、ポリエチレン，ポリプロピレン，変性ポリエチレンあるいは変性ポリプロピレンなどのポリオレフィン樹脂により構成されている。
【００３７】
なお、外装部材２１は、上述したアルミラミネートフィルムに代えて、他の構造を有するラミネートフィルム，ポリプロピレンなどの高分子フィルムあるいは金属フィルムにより構成するようにしてもよい。
【００３８】
この二次電池は、例えば、次のようにして製造することができる。
【００３９】
まず、例えば、正極活物質と導電材とバインダーとを混合して正極合剤を調製し、この正極合剤をＮ−メチル−２−ピロリドンなどの分散媒に分散させて正極合剤スラリーとする。次いで、この正極合剤スラリーを、集電体１１Ａに塗布し乾燥させたのち、圧縮成型し活物質層１１Ｂを形成する。続いて、集電体１１Ａに正極リード１１Ｃを、例えば超音波溶接により接合し、正極１１を形成する。
【００４０】
また、集電体１２Ａに気相法により活物質層１２Ｂを成膜する。気相法としては、例えば、物理堆積法あるいは化学堆積法が挙げられ、具体的には、真空蒸着法，スパッタ法，イオンプレーティング法，レーザーアブレーション法，ＣＶＤ（Chemical Vapor Deposition ；化学気相成長）法あるいは溶射法などが挙げられる。
【００４１】
なお、活物質層１２Ｂの成膜時に、活物質層１２Ｂと集電体１２Ａとの合金化が同時に起こる場合もあるが、活物質層１２Ｂを成膜したのちに、真空雰囲気下または非酸化性雰囲気下で熱処理を行い、合金化するようにしてもよい。
【００４２】
続いて、活物質層１２Ｂに負極リード１２Ｃを接合し、負極１２を形成する。負極リード１２Ｃの接合は、例えば抵抗溶接により行うことが好ましい。密着性をより高めることができるからである。
【００４３】
そののち、集電体１１Ａ，１２Ａ上の活物質層１１Ｂ，１２Ｂの表面に、それぞれに、保持体に電解液を保持させた電解質層１４を形成する。
【００４４】
電解質層１４を形成したのち、正極１１と負極１２とをセパレータ１３を介して積層し、巻回して、最外周部に保護テープ１５を接着して電極巻回体１０を形成する。続いて、例えば、外装部材２１の間に電極巻回体１０を挟み込み、外装部材２１の外縁部同士を熱融着などにより密着させて封入する。その際、正極リード１１Ｃおよび負極リード１２Ｃと外装部材２１との間には密着フィルム２２を挿入する。これにより、図１および図２に示した二次電池が完成する。
【００４５】
また、この二次電池は、次のようにして製造してもよい。まず、集電体１１Ａ，１２Ａに活物質層１１Ｂ，１２Ｂをそれぞれ形成し、正極リード１１Ｃおよび負極リード１２Ｃをそれぞれ取り付けて正極１１および負極１２を形成する。次いで、正極１１および負極１２とをセパレータ１３を介して積層して巻回し、最外周部に保護テープ１５を接着して、電極巻回体１０の前駆体である巻回体を形成する。続いて、この巻回体を外装部材２１に挟み、一辺を除く外周縁部を熱融着して袋状としたのち、電解液と、高分子化合物の原料であるモノマーと、重合開始剤と、必要に応じて重合禁止剤などの他の材料とを含む電解質用組成物を、外装部材２１の内部に注入する。続いて、外装部材２１の開口部を真空雰囲気下で熱融着して密封し、熱を加えてモノマーを重合させて高分子化合物とすることによりゲル状の電解質層１４を形成する。これにより、図１および図２に示した二次電池が完成する。
【００４６】
この二次電池では、充電を行うと、例えば、正極１１からリチウムイオンが放出され、電解液を介して負極１２に吸蔵される。放電を行うと、例えば、負極１２からリチウムイオンが放出され、電解液を介して正極１１に吸蔵される。ここでは、負極リード１２Ｃの活物質層１２Ｂとの接合領域１２Ｄの少なくとも一部が銅または銅を含む合金により構成されているので、活物質層１２Ｂと負極リード１２Ｃとの密着性が高くなっている。よって、電気抵抗の上昇が抑えられる。
【００４７】
このように本実施の形態では、負極リード１２Ｃの活物質層１２Ｂとの接合領域１２Ｄの少なくとも一部を銅または銅を含む合金により構成するようにしたので、活物質層１２Ｂと負極リード１２Ｃとの密着性を高めることができ、負極リード１２Ｃを活物質層１２Ｂに接合しても電気抵抗の上昇を抑えることができる。よって、電池電圧の低下やばらつき、または、電池容量の低下やばらつきを低減し、サイクル特性の劣化を抑えることができる。また、負極リード１２Ｃの接合性を向上させ、電池の信頼性を高めることができる。
【００４８】
また、集電体１２Ａに活物質層１２Ｂをパターン形成することが不要となるので、様々な仕様の電池に対応することができると共に、装置構成の複雑化を回避し、製造コスト低減および生産性向上を図ることができる。
【００４９】
特に、負極リード１２Ｃを銅または銅を含む合金により構成すれば、電気抵抗をより低減することができ、より高い効果を得ることができる。
【００５０】
（第２の実施の形態）
図５は、本発明の第２の実施の形態に係る二次電池の負極リードの構成を、その長手方向に沿って表したものである。この二次電池は、活物質層１２Ｂに、銅または銅を含む合金よりなる接合材３１を介して、負極リード１２Ｃが接合されていることを除いては、上記第１の実施の形態で説明した二次電池と同一の構成を有している。よって、対応する構成要素には同一の符号を付して説明する。
【００５１】
接合材３１は、活物質層１２Ｂと少なくとも一部において合金化していることが好ましい。密着性をより向上させることができるからである。また、接合材３１は、負極リード１２Ｃと少なくとも一部において合金化していてもよい。
【００５２】
負極リード１２Ｃは、例えば、ニッケル，ニッケルを含む合金，鉄または鉄を含む合金により構成されている。
【００５３】
この二次電池は、活物質層１２Ｂに対して、銅または銅を含む合金よりなる接合材３１を介して、負極リード１２Ｃを接合することを除いては、上記第１の実施の形態と同様にして製造することができる。また、同様に作用し、同様の効果を得ることができる。
【実施例】
【００５４】
更に、本発明の具体的な実施例について図面を参照して詳細に説明する。
【００５５】
（実施例１）
まず、厚みが１８μｍであり表面粗度がＲｚ＝２μｍ程度の銅箔よりなる集電体１２Ａを用意し、この集電体１２Ａ上に、電子線加熱方式を用いた真空蒸着法（電子ビーム蒸着法）により、厚さ５μｍ〜６μｍのケイ素よりなる活物質層１２Ｂを形成した。その際、電子ビーム蒸着の条件としては、原材料として結晶シリコンインゴット、蒸着源として電子ビームを用い、１×１０-2Ｐａ以下の雰囲気で成膜を行った。成膜速度は５０ｎｍ／ｓｅｃとした。
【００５６】
次いで、図３に示したような厚み７５μｍの銅よりなる負極リード１２Ｃを用意し、この負極リード１２Ｃを活物質層１２Ｂに接合した。接合は、２点スポット式抵抗溶接にて５点（１０スポット）行った。
【００５７】
また、正極活物質である平均粒径５μｍのコバルト酸リチウム（ＬｉＣｏＯ2 ）粉末９２質量部と、導電材であるカーボンブラック３質量部と、バインダーであるポリフッ化ビニリデン５質量部とを混合し、これを分散媒であるＮ−メチル−２−ピロリドンに投入してスラリーとした。次いで、これを厚み１５μｍのアルミニウム箔よりなる集電体１１Ａに塗布して乾燥させたのち加圧して活物質層１１Ｂを形成した。続いて、集電体１１Ａに正極リード１１Ｃを接合し、正極１１を形成した。
【００５８】
そののち、炭酸エチレン３７．５質量％と、炭酸プロピレン３７．５質量％と、炭酸ビニレン１０質量％と、ＬｉＰＦ6 １５質量％とを混合して電解液を調整し、この電解液３０質量％と、重量平均分子量６０万のブロック共重合体であるポリフッ化ビニリデン１０質量％と、炭酸ジメチル６０質量％とを混合した前駆溶液を活物質層１１Ｂ，１２Ｂにそれぞれ塗布し、常温で８時間放置して炭酸ジメチルを揮発させることにより電解質層１４を形成した。
【００５９】
電解質層１４を形成したのち、正極１１と負極１２とをセパレータ１３を間にして積層して巻回し、電極巻回体１０を形成した。その際、電池設計容量は８００ｍＡｈとなるようにした。この電極巻回体１０を、アルミラミネートフィルムよりなる外装部材２１に封入した。これにより実施例１の二次電池を得た。
【００６０】
比較例１として、ニッケルよりなる負極リードを用いたことを除き、他は実施例１と同様にして二次電池を作製した。
【００６１】
（実施例２）
活物質層１２Ｂに、図５に示したような接合材３１を介して負極リード１２Ｃを接合したことを除いては、実施例１と同様にして二次電池を作製した。その際、負極リード１２Ｃとしては、厚み７５μｍのニッケルよりなるものを用い、接合材３１としては、厚み１２μｍの銅箔よりなるものを用いた。
【００６２】
（実施例３）
負極リード１２Ｃとして、図４に示したような厚み７５μｍのニッケルよりなる基材１２Ｅに、クラッド処理により厚み２０μｍの銅よりなる被覆層１２Ｆを形成したものを用いたことを除いては、実施例１と同様にして二次電池を作製した。
【００６３】
（実施例４）
負極リード１２Ｃとして、図４に示したような厚み７５μｍのニッケルよりなる基材１２Ｅに、めっき処理により厚み１５μｍの銅よりなる被覆層１２Ｆを形成したものを用いたことを除いては、実施例１と同様にして二次電池を作製した。
【００６４】
得られた実施例１〜４および比較例１の二次電池について、２５℃の条件下で充放電試験を行い、平均電池容量および電池容量標準偏差を調べた。実施例１〜４および比較例１は各々Ｎ数５での評価を行った。なお、平均電池容量は、各電池について下記の充放電条件により２サイクル充放電を行い、２サイクル目の放電容量を電池容量としてその平均を算出したものである。得られた結果を表１に示す。
【００６５】
【表１】
0004432871.tif 000002
【００６６】
充放電条件は以下の通りである。１サイクル目では、充電は、０．１Ｃの定電流レートにて電池電圧が４．２Ｖに達するまで行ったのち、４．２Ｖの定電圧で電流レートが０．０５Ｃに達するまで行い、放電は、０．１Ｃの定電流レートで電池電圧が２．５Ｖに達するまで行った。２サイクル目では、充電は、０．２Ｃの定電流レートにて電池電圧が４．２Ｖに達するまで行ったのち、４．２Ｖの定電圧で電流レートが０．０５Ｃに達するまで行い、放電は、０．２Ｃの定電流レートで電池電圧が２．５Ｖに達するまで行った。なお、充電を行う際には、負極１２の容量の利用率が９０％となるようにし、負極１２に金属リチウムが析出しないようにした。なお、１Ｃは、電池容量を１時間で放電しきる電流値である。
【００６７】
表１に示したように、実施例１〜４では、平均電池容量および電池容量標準偏差のいずれについても、比較例１に比べて良好な結果が得られた。更に、比較例１では、負極リードと活物質層または集電体との物理的接合性も悪く、負極リードが剥がれやすいものもあった。これは、実施例１〜４では負極リード１２Ｃの接合性が良好であり、溶接部位での抵抗が小さくなり、抵抗ばらつきも低減されたのに対して、比較例１では溶接部位の抵抗が増大し、抵抗ばらつきも大きくなってしまったからであると考えられる。
【００６８】
すなわち、実施例１，３，４のように負極リード１２Ｃの活物質層１２Ｂとの接合領域１２Ｄを、銅または銅を含む合金により構成するようにすれば、または、実施例２のように銅または銅を含む合金よりなる接合材３１を介して、負極リード１２Ｃを接合するようにすれば、活物質層１２Ｂと負極リード１２Ｃとの密着性を高め、電気抵抗の上昇を抑えることができ、電池電圧の低下やばらつきを低減することができることが分かった。
【００６９】
以上、実施の形態および実施例を挙げて本発明を説明したが、本発明は上記実施の形態および実施例に限定されるものではなく、種々変形可能である。例えば、上記実施の形態および実施例では、接合領域１２Ｄの全体に銅または銅を含む合金よりなる被覆層１２Ｆを形成した場合について説明したが、被覆層１２Ｆは、接合領域１２Ｄの少なくとも一部、例えば溶接点のみに形成するようにしてもよい。接合材３１についても同様である。
【００７０】
また、例えば、上記実施の形態および実施例では、いわゆるゲル状の電解質を用いる場合について説明したが、他の電解質を用いるようにしてもよい。他の電解質としては、液状の電解質である電解液、イオン伝導性を有する固体電解質、固体電解質と電解液とを混合したもの、あるいは固体電解質とゲル状の電解質とを混合したものが挙げられる。
【００７１】
なお、固体電解質には、例えば、イオン伝導性を有する高分子化合物に電解質塩を分散させた高分子固体電解質、またはイオン伝導性ガラスあるいはイオン性結晶などよりなる無機固体電解質を用いることができる。高分子固体電解質の高分子化合物としては、例えば、ポリエチレンオキサイドあるいはポリエチレンオキサイドを含む架橋体などのエーテル系高分子化合物、ポリメタクリレートなどのエステル系高分子化合物、アクリレート系高分子化合物を単独あるいは混合して、または共重合させて用いることができる。また、無機固体電解質としては、窒化リチウムあるいはリン酸リチウムなどを含むもの用いることができる。
【００７２】
更に、上記実施の形態および実施例では、巻回ラミネート型の二次電池について説明したが、本発明は、コイン型，円筒型，角型，ボタン型，薄型，大型あるいは積層ラミネート型などの他の形状を有する二次電池についても同様に適用することができる。加えて、二次電池に限らず、一次電池についても適用することができる。
【図面の簡単な説明】
【００７３】
【図１】本発明の第１の実施の形態に係る二次電池の構成を表す断面図である。
【図２】図１に示した二次電池のＩＩ−ＩＩ線に沿った構造を表す断面図である。
【図３】図１に示した負極リードの構成を、負極リードの長手方向に沿って表す断面図である。
【図４】図１に示した負極リードの他の構成を、負極リードの長手方向に沿って表す断面図である。
【図５】本発明の第２の実施の形態に係る二次電池の負極リードの構成を、負極リードの長手方向に沿って表す断面図である。
【符号の説明】
【００７４】
１０…電極巻回体、１１…正極、１１Ａ，１２Ａ…集電体、１１Ｂ，１２Ｂ…活物質層、１１Ｃ…正極リード、１２…負極、１２Ｃ…負極リード、１２Ｄ…接合領域、１２Ｅ…基材、１２Ｆ…被覆層、１３…セパレータ、１４…電解質層、１５…保護テープ、２１…外装部材、２２…密着フィルム、３１…接合材
【図１】
0004432871.tif 000003
【図２】
0004432871.tif 000004
【図３】
0004432871.tif 000005
【図４】
0004432871.tif 000006
【図５】
0004432871.tif 000007